(57)【要約】  インバーテッド構造の有機ＥＬ素子を、湿式法を用いて良好に形成できるようにすることを目的とする。  そのために、有機ＥＬ素子１１０は、基板１０１の表面上に、陰極１０２、電子注入層１０４、発光層１０５、正孔輸送層１０６、正孔注入層１０７、陽極１０８が、順に形成されて構成されている。  電子注入層１０４は、有機ホスフィンオキシド骨格を有するポリマー化合物を、アルコール溶媒に溶解したインクを、バンク１０３同士の間に塗布し、乾燥することによって形成する。  発光層１０５は、ポリフェニレンビニレン(ＰＰＶ)誘導体、あるいはポリフルオレン誘導体といった発光層用材料を、非極性溶媒に溶解させたインクを、バンク１０３同士の間に塗布し、乾燥することによって形成する。
2012085982.tif 000002
【特許請求の範囲】
【請求項１】
基板と、陰極と、複数の有機層と、陽極とを備え、前記基板側から、陰極、複数の有機層、陽極の順序で積層されている有機ＥＬ素子の製造方法であって、
有機ホスフィンオキシド骨格を有するポリマー化合物を含む第一の有機層を形成する第１工程と、
前記第一の有機層上に、有機材料及び溶媒を含む液を用いた湿式法で第二の有機層を積層する第２工程とを備える、
有機ＥＬ素子の製造方法。
【請求項２】
前記ポリマー化合物は、重量平均分子量が２０００以上である、
請求項１に記載の有機ＥＬ素子の製造方法。
【請求項３】
前記ポリマー化合物は、一般構造式（１）で表される、
請求項１に記載の有機ＥＬ素子の製造方法。
【化１】
2012085982.tif 000019
ここで式（１）において、Ａｒ1及びＡｒ2は、相互に同一又は異なっても良い１価の芳香族残基であり、Ａｒ3及びＡｒ4は、相互に同一であっても異なっていてもよい２価の芳香族残基である。ｎは２以上の自然数である。
【請求項４】
前記ポリマー化合物は、一般構造式（２）で表される、
請求項１に記載の有機ＥＬ素子の製造方法。
【化２】
2012085982.tif 000020
ここで式（２）において、Ａｒ1，Ａｒ2は、相互に同一であっても異なっていてもよい芳香族残基であり、Ｒ1，Ｒ2は、相互に同一であっても異なっていてもよい脂肪族置換基である。ｎは２以上の自然数である。
【請求項５】
前記ポリマー化合物は、下記構造式（３）で表される、
請求項４に記載の有機ＥＬ素子の製造方法。
【化３】
2012085982.tif 000021
ここで式（３）において、ｎは２以上の自然数である。
【請求項６】
前記第一の有機層を湿式法で形成する、
請求項１に記載の有機ＥＬ素子の製造方法。
【請求項７】
前記第２工程における前記溶媒が、ベンゼン環を有する芳香族系の溶媒、及びアルキルまたはアルケンを含む脂肪族系の溶媒からなる群より選ばれる少なくとも１つを含有している、
請求項１に記載の有機ＥＬ素子の製造方法。
【請求項８】
前記第２工程における前記湿式法が、インクジェット法である、
請求項１に記載の有機ＥＬ素子の製造方法。
【請求項９】
前記第二の有機層が、高分子系材料を含有する、
請求項１に記載の有機ＥＬ素子の製造方法。
【請求項１０】
前記第二の有機層は、発光層である、
請求項１に記載の有機ＥＬ素子の製造方法。
【請求項１１】
前記第二の有機層は、電子輸送層または正孔阻止層である、
請求項１に記載の有機ＥＬ素子の製造方法。
【請求項１２】
さらに、前記第二の有機層上に、第三の有機層を積層する第三工程を備え、
前記第三の有機層は、芳香族アミン系化合物を含有する、
請求項１に記載の有機ＥＬ素子の製造方法。
【請求項１３】
前記基板は、ＴＦＴ基板である、
請求項１に記載の有機ＥＬ素子の製造方法。
【請求項１４】
基板と、陰極と、複数の有機層と、陽極とを備え、前記基板側から、陰極、複数の有機層、陽極の順序で積層されている有機ＥＬ素子であって、
前記複数の有機層は、
有機ホスフィンオキシド骨格を有するポリマー化合物を含む第一の有機層と、
前記第一の有機層の陽極側に有機材料が積層されてなる第二の有機層とを備える、
有機ＥＬ素子。
【請求項１５】
前記ポリマー化合物は、重量平均分子量が２０００以上である、
請求項１４に記載の有機ＥＬ素子。
【請求項１６】
前記ポリマー化合物は、一般構造式（１）で表される、
請求項１４に記載の有機ＥＬ素子。
【化４】
2012085982.tif 000022
ここで式（１）において、Ａｒ1及びＡｒ2は、相互に同一又は異なっても良い１価の芳香族残基であり、Ａｒ3及びＡr4は、相互に同一であっても異なっていてもよい２価の芳香族残基である。ｎは２以上の自然数である。
【請求項１７】
前記ポリマー化合物は、一般構造式（２）で表される、
請求項１４に記載の有機ＥＬ素子。
【化５】
2012085982.tif 000023
ここで式（２）において、Ａｒ1，Ａｒ2は、相互に同一であっても異なっていてもよい芳香族残基であり、Ｒ1，Ｒ2は、相互に同一であっても異なっていてもよい脂肪族置換基である。ｎは２以上の自然数である。
【請求項１８】
前記ポリマー化合物は、
下記構造式（３）で表される、
請求項１７に記載の有機ＥＬ素子。
【化６】
2012085982.tif 000024
ここで式（３）において、ｎは２以上の自然数である。
【請求項１９】
前記第一の有機層は、さらに、アルカリ金属、アルカリ土類金属、及び希土類金属のうち、少なくとも一種を含む、
請求項１４に記載の有機ＥＬ素子。
【請求項２０】
前記アルカリ金属、アルカリ土類金属、あるいは希土類金属が、有機金属錯体の形状で前記第一の有機層の中に混合されている、
請求項１９に記載の有機ＥＬ素子。
【請求項２１】
前記第二の有機層は、発光層である、
請求項１４に記載の有機ＥＬ素子。
【請求項２２】
前記第二の有機層は、電子輸送層である、
請求項１４に記載の有機ＥＬ素子。
【請求項２３】
前記複数の有機層は、さらに、前記第二の有機層の陽極側に積層されている第三の有機層を含み、
前記第三の有機層は、芳香族アミン系化合物を含む、
請求項１４に記載の有機ＥＬ素子。
【請求項２４】
前記基板は、ＴＦＴ基板である、
請求項１４に記載の有機ＥＬ素子。
【発明の詳細な説明】
【技術分野】
【０００１】
本発明は、有機エレクトロルミネッセンス（ＥＬ）素子およびその製造方法に関する。
【背景技術】
【０００２】
有機ＥＬ素子は、有機化合物の電界発光現象を利用した発光素子であり、高輝度の明るい発光が容易に得られることから、ディスプレイ装置や照明装置などで実用化されている。【０００３】
この有機ＥＬ素子において、さらなる普及のために、液晶ディスプレイや蛍光灯、ＬＥＤ照明よりも低コストで製造する必要があり、そのために、有機ＥＬ素子の構造や製造方法を簡易にすることが望まれている。【０００４】
現在、最も広く用いられている有機ＥＬ素子は、特許文献１に記載されているように、陽極を基板側に形成し、有機層を真空製膜法により形成し、有機層の上に陰極を形成した構造を持つが、近年、特許文献２に開示されているように、有機層形成材料を含むインクを塗布して乾燥する湿式法によって有機層を形成する方式が開示され、種々の高分子系材料を非極性溶媒で溶解して塗布することによって発光層を形成した構造の有機ＥＬ素子も多数開発されている。【０００５】
この湿式法によれば、真空装置を用いることなく有機層を形成でき、大型のパネルにおいても発光層などを比較的容易に形成することができるので、製造時間の観点からも好ましい。【０００６】
また非特許文献１には、有機ＥＬ素子の構造として、通常とは逆の順序で積層したインバーテッド構造、すなわち、陰極を基板側に形成し、陽極を有機層の上に形成した構造が開示されている。【０００７】
このようなインバーテッド構造の有機ＥＬ素子を開発することによって、有機ＥＬ素子のデバイス構造を設計する上で、選択幅が広がり、設計上の自由度が向上するといったメリットが生じる。【０００８】
特に、大型の基板にトランジスタアレイを形成し、その上に有機ＥＬ素子アレイを形成してアクティブマトリクス型の有機ＥＬ装置を実現しようとすると、トランジスタとして、アモルファスシリコン、微結晶シリコン、酸化物半導体（インジウム−亜鉛−ガリウム酸化物など）をチャネル材料とし、高速応答性に優れるｎ型のＴＦＴを形成することが望まれるが、ｎ型ＴＦＴを用いる場合、２つのＴＦＴと１つのキャパシタからなる簡易な画素回路で駆動を実現する上で、有機ＥＬ素子をインバーテッド構造にする必要がある。
【先行技術文献】
【特許文献】
【０００９】
【特許文献１】特開平２−１５５９５号公報
【特許文献２】特表平４−５００５８２号公報
【特許文献３】ＷＯ２００５−１０４６２８号公報
【特許文献４】特開２００７−０５３２８６号公報
【非特許文献】
【００１０】
【非特許文献１】Applied Physics Letters 89  053503  ２００６年
【発明の概要】
【発明が解決しようとする課題】
【００１１】
インバーテッド構造の有機ＥＬ素子においても、発光層などの有機層を湿式法で形成できれば、大型の有機ＥＬ装置を実現する上で有利であるが、発光層などの有機層を、非極性溶媒を用いて湿式法で形成する場合、その下に形成される電子注入層あるいは電子輸送層の材料は、成膜性、電子輸送性能を有することに加えて、有機層形成用のインクに含まれる非極性溶媒には溶解しない性質を合わせ持つことも要求される。【００１２】
しかしながら、これらの要求性能を合わせ持つ材料は、なかなか見つかっていない。【００１３】
例えば、特許文献３には、湿式法で塗布可能な電子輸送性材料が開示されているが、これらの電子輸送性材料で電子注入層や電子輸送層を形成すると、その上に発光層などの有機層を湿式法で塗布した段階で、有機層形成用インクの非極性溶媒に電子輸送性材料が溶解してしまうため、膜構造を維持することができなくなる。従って、インバーテッド構造の有機ＥＬ素子の電子注入層や電子輸送層を形成する材料としては用いにくい。【００１４】
また、特許文献４には、インバーテッド構造の有機ＥＬ素子が開示され、酸化亜鉛などの無機物を塗布して電子注入性金属酸化物層を形成する方法も開示されているが、この方法で金属酸化物層を形成するには一般に高温処理が必要であり、簡易な製造方法とは言えない。形成した金属酸化物層の電子注入能力も低いため、有機ＥＬ素子の駆動に高電圧が必要となり効率も低くなる。また、形成された金属酸化物層は、一般に均質性に乏しく、膜表面が荒れて、ピンホールによるショートなども発生しやすいため、安定した特性が得られにくい。【００１５】
このような背景のもとで、湿式法で発光層などの有機層を形成して高性能かつ長寿命のインバーテッド構造の有機ＥＬ素子を実現できるには到っていない。【００１６】
本発明は、このような課題に鑑みてなされたものであって、インバーテッド構造の有機ＥＬ素子を、湿式法を用いて良好に形成できる技術を提供することを目的とする。
【課題を解決するための手段】
【００１７】
上記課題を解決するために、本発明の一態様にかかる有機ＥＬ素子の製造方法は、基板と、陰極と、複数の有機層と、陽極とを備え、前記基板側から、陰極、複数の有機層、陽極の順序で積層されている有機ＥＬ素子の製造方法であって、有機ホスフィンオキシド骨格を有するポリマー化合物を含む第一の有機層を形成する第１工程と、第一の有機層上に、有機材料及び非極性溶媒を含む液を用いた湿式法で第二の有機層を積層する第２工程とを備える。【００１８】
ここで「ポリマー化合物」は、重量平均分子量が２０００以上であることが好ましい。このポリマー化合物には、分子量が１００００程度以上の化合物である「高分子化合物」と、それ以下の分子量を有する「オリゴマー」の双方が含まれる。
【発明の効果】
【００１９】
上記態様の有機ＥＬ素子の製造方法によれば、第１工程で形成される第一の有機層に、有機ホスフィンオキシド骨格を有するポリマー化合物が含まれている。【００２０】
有機ホスフィンオキシド骨格を有する化合物は、基本的に電子輸送性の材料として知られているが、この有機ホスフィンオキシド骨格を有する化合物を高分子系にすることによって、非極性溶媒に対する溶解性が低下して不溶性となる。従って、第２工程で、有機材料及び非極性溶媒を含む液を塗布する湿式法によって第二の有機層が積層されるときに、第一の有機層が溶解することがない。よって、有機層同士の積層構造を安定して形成することができる。【００２１】
また、ポリマー化合物に含まれる有機ホスフィンオキシド骨格によって良好な電子輸送性も有する。【００２２】
上記態様の有機ＥＬ素子においても、第一の有機層に、有機ホスフィンオキシド骨格を有するポリマー化合物が含まれているので、同様の効果を奏する。【００２３】
このように、上記態様の有機ＥＬ素子の製造方法によれば、第一の有機層及び第二の有機層の積層構造を安定して形成することができるので、発光輝度の均一化、素子の長寿命化を図ることができる。【００２４】
また、上記のように第一の有機層が非極性溶媒に対して不溶性であるため、第二の有機層の用いる材料を、非極性溶媒に溶解する有機材料の中から幅広く選択することができる。すなわち、第二の有機層が発光層の場合、発光層に用いる発光材料の選択幅が広くなる。【００２５】
また、上記態様によれば、有機ＥＬ素子の構造を、基板側に陰極を設けたインバーテッド構造にしているので、ＴＦＴ基板に、スイッチング特性が優れるｎチャネル型のＴＦＴを形成した場合にも、ＴＦＴと陰極とを容易に接続することができる。従って、基板にｎチャネルＴＦＴを形成する場合には特に適している。【００２６】
このように、本態様にかかる有機ＥＬ素子は、インバーテッド構造なので、有機ＥＬ素子を設計する上で選択幅を広げるのに寄与し、実用的な価値も高い。
【図面の簡単な説明】
【００２７】
【図１】実施の形態に係るインバーテッド構造の有機ＥＬ素子を模式的に示す断面図である。
【図２】基板１０１上に有機ＥＬ素子１１０が配列されてなる表示パネル１００の一部分を示す平面図である。
【図３】表示パネル１００を用いた表示装置２００の構成を示す図である。
【図４】表示装置２００を用いたテレビシステムの一例を示す外観形状である。
【図５】実施例１にかかる有機ＥＬ素子の構成を示す断面模式図である。
【図６】実施例にかかる有機ホスフィンオキシド化合物について、トルエン耐久性を調べた試験結果を示す図である。
【図７】実施例にかかる有機ホスフィンオキシド化合物について、トルエン耐久性を調べた試験結果を示す図である。
【図８】比較例にかかる有機ホスフィンオキシド化合物について、トルエン耐久性を調べた試験結果を示す図である。
【図９】実施例にかかる有機ホスフィンオキシド化合物の合成方法を示す図である。
【図１０】実施例にかかる有機ホスフィンオキシド化合物の合成方法を示す図である。
【発明を実施するための形態】
【００２８】
＜発明の態様＞
本発明の一態様にかかる有機ＥＬ素子の製造方法は、基板と、陰極と、複数の有機層と、陽極とを備え、基板側から、陰極、複数の有機層、陽極の順序で積層されている有機ＥＬ素子の製造方法であって、有機ホスフィンオキシド骨格を有するポリマー化合物を含む第一の有機層を形成する第１工程と、第一の有機層上に、有機材料及び非極性溶媒を含む液を塗布する湿式法によって第二の有機層を積層する第２工程とを備える。
【００２９】
この有機ホスフィンオキシド骨格を有するポリマー化合物は、非極性溶媒に対して不溶性であるので、第２工程で、非極性溶媒を用いた湿式法によって第二の有機層が積層されるときに、第一の有機層が溶解することがない。従って、有機層同士の積層構造を安定的に形成することができる。また、ポリマー化合物に含まれる有機ホスフィンオキシド骨格によって、電子輸送性も有する。
【００３０】
また、本発明の一態様にかかる有機ＥＬ素子は、基板と、陰極と、複数の有機層と、陽極とを備え、基板側から、陰極、複数の有機層、陽極の順序で積層されている有機ＥＬ素子であって、複数の有機層は、有機ホスフィンオキシド骨格を有するポリマー化合物を含む第一の有機層と、第一の有機層の陽極側に有機材料が積層されてなる第二の有機層とを備え、上記有機ＥＬ素子の製造方法と同様の効果を奏する。
【００３１】
上記の有機ホスフィンオキシド骨格を有するポリマー化合物において、ポリマー化合物の重量平均分子量Ｍｗは２０００以上であることが、非極性溶媒に対して十分な不溶性を持つ上で好ましい。また、このポリマー化合物を湿式法で塗布して第一の有機層を形成することを考慮すると、ポリマー化合物の重量平均分子量Ｍｗは１００万以下であることが好ましい。これ以上の分子量になると、ポリマー化合物の溶解性が低くなりすぎて、溶媒に溶解させることが困難になる。
【００３２】
有機ホスフィンオキシド骨格を有するポリマー化合物としては、以下の一般構造式で表わされるような構造のものが好ましい。
【００３３】
【化７】
2012085982.tif 000003
ここで式（１）において、Ａｒ1及びＡｒ2は、相互に同一又は異なっても良い１価の芳香族残基であり、Ａｒ3及びＡr4は、相互に同一であっても異なっていてもよい２価の芳香族残基である。ｎは２から２０００の自然数である。
【００３４】
なお、芳香族残基は、単純芳香環構造であるフェニル基をはじめとして、ナフチル基などの多環芳香環構造あるいは複素環構造であってもよい。
【００３５】
【化８】
2012085982.tif 000004
ここで式（２）において、Ａｒ1，Ａｒ2は、相互に同一であっても異なっていてもよい芳香族残基であり、Ｒ1，Ｒ2は、相互に同一であっても異なっていてもよい脂肪族置換基である。ｎは２から２０００の自然数である。
【００３６】
【化９】
2012085982.tif 000005
ここで式（３）において、ｎは２から２０００の自然数である。
【００３７】
上記構造式（１），（２）に含まれるＡｒ1〜Ａｒ4ついて、さらに詳述する。
【００３８】
Ar1及びAr2は、１価の「芳香族残基」であり、互いに同一でもよいし、異なっていても良い。ベンゼン環、チオフェン環、トリアジン環、フラン環、ピラジン環、ピリジン環などの単環式の芳香族残基および複素環、ナフタレン環、アントラセン環、チエノ［３，２−ｂ］チオフェン環、フェナントレン環、フルオレン環、フロ［３，２−ｂ］フラン環などの縮合多環式の芳香族残基および複素環、ビフェニル環、ターフェニル環、ビチオフェン環、ビフラン環などの環集合式の芳香族残基および複素環、アクリジン環、イソキノリン環、インドール環、カルバゾール環、カルボリン環、キノリン環、ジベンゾフラン環、シンノリン環、チオナフテン環、１，１０−フェナントロリン環、フェノチアジン環、プリン環、ベンゾフラン環、シロール環などの芳香族残基と複素環との組み合わせからなるものが挙げられる。また、これらの芳香族残基の水素原子の１つまたは複数は、アルキル基、ジアリールホスフィノイル基、上述の芳香族残基で置換されても良い。
【００３９】
Ar3及びAr4は、２価の「芳香族残基」であり、アリーレン基、アルケニレン基、アルキニレン基または２価の複素環基を表す。
【００４０】
アリーレン基は、炭素数が通常６〜６０、好ましくは６〜２０であり、フェニレン基（下記化１０において番号１〜３を付けた基）、ナフタレンジイル基（下記化１０において番号４〜１３を付けた基）、アントラセニレン基（下記化１０において番号１４〜１９を付けた基）、ビフェニレン基（下記化１０において番号２０〜２３を付けた基）、トリフェニレン基（下記化１０において番号２４〜２６を付けた基）、縮合環化合物基（下記化１０において番号２７〜３３を付けた基）などが例示される。また、これらのアリーレン基の水素原子の１つまたは複数は、アルキル基、ジアリールホスフィノイル基、上述の１価の芳香族残基で置換されても良い。ただし、アリーレン基の炭素数には、置換基の炭素数は含まれない。
【００４１】
【化１０】
2012085982.tif 000006
２価の複素環基とは、複素環化合物から水素原子２個を除いた残りの原子団をいい、炭素数は、通常２〜６０、好ましくは４〜２０である。ここで複素環化合物とは、環式構造をもつ有機化合物のうち、環を構成する元素が炭素原子だけでなく、酸素、硫黄、窒素、リン、ホウ素などのヘテロ原子を環内に含むものをいう。以下に２価の複素環基を例示する。また、これらのアリーレン基の水素原子の１つまたは複数は、アルキル基、ジアリールホスフィノイル基、上述の１価の芳香族残基で置換されても良い。ただし、２価の複素環基の炭素数には、置換基の炭素数は含まれない。
【００４２】
ヘテロ原子として、窒素を含む２価の複素環基；ピリジンージイル基（下記化１１において番号３４〜３９を付けた基）、ジアザフェニレン基（下記化１１において番号４０〜４３を付けた基）、キノリンジイル基（下記化１１において番号４４〜５８を付けた基）、キノキサリンジイル基（下記化１１において番号５９〜６３を付けた基）、アクリジンジイル基（下記化１１において番号６４〜６７を付けた基）、ビピリジルジイル基（下記化１１において番号６８〜７０を付けた基）、フェナントロリンジイル基（下記化１１において番号７１〜７３を付けた基）、など。
【００４３】
ヘテロ原子として、けい素、窒素、硫黄、セレン、リン原子などを含みフルオレン構造を有する基（下記化１１において番号７４〜９１を付けた基）。また、窒素原子を含むカルバゾール基（下記化１１において番号７７〜７９を付けた基）やトリフェニルアミンジイル基などの芳香族アミンモノマーを有していることが発光効率の点で望ましい。
【００４４】
ヘテロ原子として、けい素、窒素、硫黄、セレン、リン原子などを含む５員環複素環基：（下記化１２において番号９２〜９６を付けた基）が挙げられる。
【００４５】
ヘテロ原子として、けい素、窒素、硫黄、セレンなどを含む５員環縮合複素環基：（下記化１２において番号９７〜１０８を付けた基）、ベンゾチアジアゾール-4,7-ジイル基やベンゾオキサジアゾール-4,7-ジイル基などが挙げられる。
【００４６】
ヘテロ原子として、けい素、窒素、硫黄、セレンなどを含む５員環複素環基でそのヘテロ原子のα位で結合し２量体やオリゴマーになっている基：（下記化１２において番号１０９〜１１７を付けた基）が挙げられる。
【００４７】
ヘテロ原子として、けい素、窒素、硫黄、セレンなどを含む５員環複素環基でそのヘテロ原子のα位でフェニル基に結合している基：（下記化１２において番号１１１〜１１７を付けた基）が挙げられる。
【００４８】
【化１１】
2012085982.tif 000007
【００４９】
【化１２】
2012085982.tif 000008
上記化１１、１２において、式中のＲ'，Ｒ’’，Ｒ’’’は、それぞれ独立にアルキル基、アリール基または１価の複素環基を表す。このうちアリール基及び複素環基は、アルキル基、ジアリールホスフィノイル基、上述の１価の芳香族残基で置換されても良い。
【００５０】
上記態様の有機ＥＬ素子の製造方法において、第一の有機層を形成する方法として、湿式法を用いることが好ましい。
【００５１】
第二の有機層を湿式法で形成するのに用いる非極性溶媒としては、ベンゼン環を有する芳香族系の溶媒、あるいはアルキルまたはアルケンを含む脂肪族系の溶媒が好ましい。
【００５２】
第二の有機層を湿式法で形成するのに、インクジェット法を用いることが好ましい。
【００５３】
第二の有機層を形成する有機材料としては、高分子系材料を用いることが好ましい。
【００５４】
上記態様の有機ＥＬ素子の製造方法及び有機ＥＬ素子において、第二の有機層は、発光層であってよいし、電子輸送層または正孔阻止層であってもよい。
【００５５】
第二の有機層が発光層で、その上に、第三の有機層を積層する第三工程を有し、この第三の有機層が芳香族アミン系化合物を含むことも好ましい。この場合、第三の有機層に含まれる芳香族アミン系化合物が、正孔輸送材料として機能する。
【００５６】
上記態様の有機ＥＬ素子はインバーテッド構造であるため、基板が、ＴＦＴ基板である場合、ｎ型ＴＦＴ２個とキャパシタ１個の簡易な画素回路で有機ＥＬ素子の駆動回路を実現できる。
【００５７】
上記態様の有機ＥＬ素子の製造方法及び有機ＥＬ素子において、第一の有機層には、有機ホスフィンオキシド化合物に加えて、アルカリ金属、アルカリ土類金属、あるいは希土類金属を含んでいてもよい。
【００５８】
この場合、アルカリ金属、アルカリ土類金属、あるいは希土類金属が、有機金属錯体の形状で第一の有機層の中に混合されていることが好ましい。
【００５９】
上記態様の有機ＥＬ素子の製造方法及び有機ＥＬ素子において、第一の層は、電子注入層あるいは電子輸送層であってもよい。
【００６０】
第二の層は、発光層であってもよいし、電子輸送層あるいは正孔阻止層であってもよい。
【００６１】
＜実施の形態＞
（表示パネル１００の構成）
図１は、実施の形態に係るインバーテッド構造の有機ＥＬ素子を模式的に示す断面図であって、有機ＥＬ素子の１つを基板に垂直に切断した断面（図２におけるＸ方向に沿って切断した断面）を示している。
【００６２】
図１に示すように、基板１０１の表面上に、陰極１０２、電子注入層１０４、発光層１０５、正孔輸送層１０６、正孔注入層１０７、陽極１０８が、順に形成されて有機ＥＬ素子１１０が構成されている。この有機ＥＬ素子１１０はボトムエミッション型であって、発光層１０５で発した光を下方に取り出すようになっている。
【００６３】
基板１０１は、単なるガラス基板、シリコン基板あるいはサファイア基板であってもよいし、金属配線が形成された基板であってもよいが、ここでは基板１０１は、トランジスタアレイが形成された上に平坦化膜が形成されたＴＦＴ基板とし、この基板１０１上に有機ＥＬ素子がマトリックス状に配列されて表示パネル１００が形成され、アクティブマトリクス方式で駆動できるようになっている。
【００６４】
図２は、基板１０１上に有機ＥＬ素子１１０が配列されてなる表示パネル１００の一部分を示す平面図である。当図において、有機ＥＬ素子１１０ａ〜１１０ｃは、ＲＧＢ３色のサブピクセルに相当する。この図３に示されるように、表示パネル１００において、有機ＥＬ素子１１０からなるサブピクセルが縦横方向（Ｘ−Ｙ方向）にマトリック状に配列され、隣接するＲＧＢ３色のサブピクセルによって一画素が形成され、隣接する有機ＥＬ素子１１０ａ，１１０ｂ，１１０ｃ同士はバンク１０３で区画されている。
【００６５】
図３は、表示パネル１００を用いた表示装置２００の構成を示す図である。
【００６６】
表示装置２００は、表示パネル１００と、これに接続された駆動制御部１２０とから構成されている。駆動制御部１２０は、４つの駆動回路１２１〜１２４と制御回路１２５とから構成されている。
【００６７】
図４は、表示装置２００を用いたテレビシステムの一例を示す外観形状である。
【００６８】
（有機ＥＬ素子１１０の構成）
以下、有機ＥＬ素子１１０の構成を図１に基づいて詳細に説明する。
【００６９】
基板１０１は、ガラス基板の主面上に、ＴＦＴ及びライン配線、平坦化膜が順に形成されて構成されている。
【００７０】
大型のパネルでは、ＴＦＴとして微結晶シリコンからなるμc-ＳｉＴＦＴを形成することが好ましい。
【００７１】
μc-ＳｉＴＦＴは、低温ポリシリコンからなるＴＦＴと比べて、基板面内の閾値電圧のバラツキが少なく、アモルファスシリコンからなるＴＦＴと比べて、ＤＣ印加における閾値電圧が安定である。また、基板１０１に形成するＴＦＴをｎチャネルＴＦＴとすることによって、ＰチャネルＴＦＴと比べて優れたスイッチング特性が得られる。
【００７２】
平坦化膜は、絶縁性に優れる有機材料、例えばポリイミド、ポリアミド、アクリル系樹脂材料からなり、配列されたＴＦＴを全体的に被覆している。そして、この平坦化膜には配線のためのビアが形成されている。
【００７３】
基板１０１の表面上には陰極１０２が積層されている。この陰極１０２は、基板１０１の平坦化膜上において、各サブピクセルに相当する領域に矩形状に形成され、いずれのサブピクセルの陰極１０２もサイズは同等である。
【００７４】
また、この陰極１０２は、上記平坦化膜に形成されたビアによって、ＴＦＴに接続されている。
【００７５】
陰極１０２を形成する材料は、特に限定はされないが、金属、導電性酸化物、導電性高分子を用いることが好ましい。
【００７６】
金属の例としては、アルミニウム、銀、モリブデン、タングステン、チタン、クロム、ニッケル、亜鉛およびそれらのいずれかを含む合金を挙げることができる。
【００７７】
導電性酸化物の例としては、インジウムスズ酸化物、インジウム亜鉛酸化物、亜鉛酸化物などを挙げることができる。
【００７８】
導電性高分子としては、ポリアニリン、ポリチオフェンおよびそれらを酸性あるいは塩基性の物質と混合したものを挙げることができる。
【００７９】
そして、隣接する陰極１０２どうしの隙間に沿ってバンク１０３が形成されている。
【００８０】
バンク１０３は、図２でＹ方向に延設されたバンク要素１０３ａと、Ｘ方向に延設されたバンク要素１０３ｂとからなり、上記のように隣接するサブピクセル同士を区画している。各バンク１０３の断面形状は略台形状であって、そのバンク幅は均一である。
【００８１】
このバンク１０３は、絶縁性の有機材料（例えばアクリル系樹脂、ポリイミド系樹脂、ノボラック型フェノール樹脂等）で形成され、表面が撥水性を持っている。
【００８２】
そして、バンク１０３で仕切られた凹部には、陰極１０２の上に、電子注入層１０４、発光層１０５が順に形成され、バンク１０３で囲まれたサブピクセルのサイズも均等である。
【００８３】
電子注入層１０４の材料は、有機ホスフィンオキシド骨格を有するポリマー化合物であり、その詳細は後述する。
【００８４】
発光層１０５は、青色の光を発光する発光層１０５ａ、緑色の光を発光する発光層１０５ｂ、赤色の光を発光する発光層１０５ｃが横方向（図２でＸ方向）に並ぶように形成されている。
【００８５】
発光層１０５の材料としては、高分子系材料、例えば、π共役高分子系材料あるいは低分子色素含有高分子系材料を用いることが好ましい。ただし、発光層１０５の材料は、非極性溶媒に溶解する材料であれば、低分子系材料であってもよい。
【００８６】
高分子系材料の代表的なものとして、ポリフェニレンビニレン(ＰＰＶ(poly(phenylene vinylene))誘導体、あるいはポリフルオレン誘導体が挙げられる。
【００８７】
このように、高分子系の発光材料を用いることによって、印刷技術で発光層１０５を形成することができるので、大量に安価に大型の表示パネルを生産するのに適している。
【００８８】
なお、陰極１０２、電子注入層１０４は、３色の有機ＥＬ素子で共通の材料が用いられているが、発光層１０５は、３色の有機ＥＬ素子１１０で別々に、青色，緑色，赤色を発光する発光材料で形成されている。
【００８９】
そして、発光層１０５及びバンク１０３を覆うように正孔輸送層１０６、正孔注入層１０７、陽極１０８が形成されて、有機ＥＬ素子が構成されている。正孔輸送層１０６、正孔注入層１０７、陽極１０８は、基板１０１上に配列されるすべての有機ＥＬ素子１１０に共通する層である。
【００９０】
正孔輸送層１０６は、トリフェニルアミン誘導体をはじめとする芳香族アミンなど、正孔輸送材料を成膜することによって形成できる。
【００９１】
正孔注入層１０７は、酸化モリブデンや酸化タングステン等の金属酸化物材料を、真空蒸着法などで薄膜形成することができる。
【００９２】
陽極１０８は、すべての有機ＥＬ素子１１０に共通する共通電極である。陽極１０８の材料は、特に限定されないが、金属、導電性酸化物を用いることが好ましい。
【００９３】
金属の例としては、例えばアルミニウム、銀合金、モリブデン、タングステン、チタン、クロム、ニッケル、亜鉛およびその合金を用いることができる。
【００９４】
導電性酸化物の例としては、インジウムスズ酸化物、インジウム亜鉛酸化物、亜鉛酸化物などを用いることができる。
【００９５】
陽極１０８の上に、封止層を設けてもよい。この封止層は、例えばＳｉＮ（窒化シリコン）、ＳｉＯＮ（酸窒化シリコン）等の材料で形成される。
【００９６】
(電子注入層１０４についての詳細）
電子注入層１０４は、有機ホスフィンオキシド骨格を有するポリマー化合物を主体として形成する。後で詳述するように、この有機ホスフィンオキシド骨格を有するポリマー化合物は、ホスフィンオキシドに３つのアリール基が結合された構造を有し、その電子受容性によって電子輸送性も優れるので、電子注入層１０４の材料として適した特性を有している。また、それに加えて、ポリマー化合物であるため、低分子系化合物と比べると非極性溶媒に対して溶解しにくい。ここで、この有機ホスフィンオキシド骨格を有するポリマー化合物において、重量平均分子量は、２０００以上に設定されていることが、非極性溶媒に対する非溶解性を得る上で好ましい。
【００９７】
また、この有機ホスフィンオキシド骨格を有するポリマー化合物を、湿式法で塗布する場合、極性溶媒に溶解して塗布するが、重量平均分子量が大きくなると、極性溶媒にも溶解しにくくなるので、その重量平均分子量は１００万以下であることが好ましい。
【００９８】
以下に、電子注入層１０４を構成する有機ホスフィンオキシド化合物として、好ましい化学構造を挙げる。
【００９９】
【化１３】
2012085982.tif 000009
ここで式（１）において、Ａｒ1及びＡｒ２は、相互に同一又は異なっても良い１価の芳香族残基であり、Ａｒ３及びＡr４は、相互に同一であっても異なっていてもよい２価の芳香族残基である。ｎは２から２０００の自然数である。
【０１００】
【化１４】
2012085982.tif 000010
ここで式（２）において、Ａｒ1，Ａｒ2は、相互に同一であっても異なっていてもよい芳香族残基であり、Ｒ1，Ｒ2は、相互に同一であっても異なっていてもよい脂肪族置換基である。ｎは２から２０００の自然数である。
【０１０１】
【化１５】
2012085982.tif 000011
ここで式（３）において、ｎは２から２０００の自然数である。
【０１０２】
電子注入層１０４は、このような有機ホスフィンオキシド骨格を有するポリマー化合物を主体として形成されるが、これに、アルカリ金属、アルカリ土類金属あるいは希土類金属を含ませてもよく、それによって、電子注入性を向上させることができる。
【０１０３】
電子注入性が改善されるメカニズムとしては、アルカリ金属、アルカリ土類金属、希土類金属が、電子供与性であるため、電子受容性である有機ホスフィンオキシド化合物に電子を与え、化合物にラジカルアニオン状態を形成する。そして、このラジカルアニオン種は、可動な電子として振る舞い、電子注入層１０４の電導度が改善される。
【０１０４】
電子注入層１０４に、アルカリ金属、アルカリ土類金属、あるいは希土類金属を含ませる形態としては、これらの金属を、有機金属錯体の形状で混合させることが好ましい。これは、金属の形態のまま混入させると、溶媒に分散しにくく、金属が酸化しやすいが、有機金属錯体の形状で混入させることによって、溶媒に分散しやすく、金属の酸化を防ぐことができるからである。
【０１０５】
アルカリ金属、アルカリ土類金属、希土類金属、あるいはそれらの金属錯体を混合する比率は、有機ホスフィンオキシド骨格を有するポリマー化合物に対して、重量比で１％〜９０％とすることが好ましく、さらに５％〜３０％の範囲とすることが好ましい。
【０１０６】
アルカリ金属としては、リチウム、ナトリウム、カリウム、ルビジウム、セシウムが好ましい。アルカリ土類金属としては、マグネシウム、カルシウム、ストロンチウム、バリウムが好ましい。希土類金属としては、ランタン、セリウム、エルビウム、ユーロピウム、スカンジウム、イットリウム、イットリビウムが好ましい。
【０１０７】
金属錯体の配位子の種類は、特に限定されないが、好ましい例としてアセチルアセトン、２，２，６，６−テトラメチルヘプタン−３，５−ジオン（ＴＭＨＤ）、ジピバロイルメタン、ジベンゾイルメタン等のβ−ジケトン類やオキシン、２−メチルオキシン等のオキシン類が挙げられる。
【０１０８】
（表示パネル１００の製造方法）
表示パネル１００の製造方法について、その一例を説明する。
【０１０９】
基板１０１を作製する工程：
反応性スパッタ法、あるいはプラズマを用いた薄膜形成方法で、ＴＦＴ及び配線、ＳＤ電極、μｃ−ＳｉからなるＴＦＴ層を形成する。
【０１１０】
そして、ＴＦＴを覆うように、平坦化膜を形成することによって基板１０１を作製する。
【０１１１】
このように作製した基板１０１上に、以下のように、各色の有機ＥＬ素子１１０を形成する。
【０１１２】
陰極１０２の形成工程：
平坦化膜の上に、陰極１０２用の金属材料を、スパッタ法で薄膜成形して、ウェットエッチングでパターニングすることにより陰極１０２を形成する。
【０１１３】
バンク１０３形成工程：
次に、バンク材料として、例えば感光性のレジスト材料、もしくはフッ素系やアクリル系材料を含有するレジスト材料を、平坦化膜上に塗布し、フォトレジスト法でパターニングすることによってバンク１０３を形成する。
【０１１４】
なお、このバンク形成工程では、次に塗布するインクに対するバンク１０３の接触角を調節したり、表面に撥水性を付与するために、バンク１０３の表面をアルカリ性溶液や水、有機溶媒等によって表面処理するか、プラズマ処理を施してもよい。
【０１１５】
電子注入層１０４の形成工程：
陰極１０２の上に、電子注入層１０４を湿式法で形成する。
【０１１６】
この工程では、上述した電子注入層の材料（有機ホスフィンオキシド骨格を有するポリマー化合物、あるいはこれにアルカリ金属、アルカリ土類金属、希土類金属、それらの金属錯体を加えたもの）を、極性溶媒に溶解したインクを、バンク１０３同士の間に塗布し、乾燥することによって、電子注入層１０４を形成する。
【０１１７】
電子注入層１０４の材料を溶解させる極性溶媒として、例えば、アルコール系やグリセリン系など、ＯＨ基を有する溶媒を用いることができる。
【０１１８】
具体的には、メタノール、エタノール、プロパノール、イソプロパノール、ブチルアルコール、エチレングリコール、エチレングリコールモノメチルエーテル、エチレングリコールモノエチルエーテル、グリセリンなどが挙げられる。これらと水との混合溶液でも良い。
【０１１９】
溶媒は、単一系の溶媒であってもよいし、多種類の溶媒を混合してもよい。複数の極性溶媒を混ぜた混合溶媒でも良いし、極性溶媒と非極性溶媒との混合溶媒であってもよい。
【０１２０】
電子注入層の材料の濃度は、電子注入層の材料と極性溶媒とを混合した液中において、０．０５wt％〜５wt％とするのがよい。
【０１２１】
塗布方法としては、インクジェット法をはじめ、ディスペンサー法、ノズルコート法、凹版印刷、凸版印刷等を用いることができる。
【０１２２】
発光層１０５の形成工程：
電子注入層１０４の上に、湿式法で発光層１０５を形成する。
【０１２３】
この工程では、上述した発光層用の材料を溶媒に溶解させたインクを、バンク１０３同士の間に塗布し、乾燥することによって形成する。用いる材料は、発光色ごとに異なっている。このインクにおいて、発光層１０５の材料を溶解する溶媒は、非極性溶媒である。
【０１２４】
非極性溶媒としては、芳香族系の溶媒を用いることが好ましい。具体的には、トルエンやキシレンなどのベンゼン環を中心に有する溶媒、あるいはピリジンなど複素環芳香族の溶媒を好適に用いることができる。
【０１２５】
芳香族系以外の非極性溶媒の例としては、ヘキサンや２−メチルへキサンのような直鎖あるいは分岐した脂肪族系の溶媒、あるいはシクロヘキサンのような環状脂肪族の溶媒、あるいはクロロホルムなどのハロゲンを含む脂肪族溶媒、あるいはテトラヒドロフランなどの複素環脂肪族系の溶媒を用いてもよい。
【０１２６】
ここで用いる溶媒は、単一系の溶媒であってもよいし、多種類の溶媒を混合した混合溶媒であっても良い。
【０１２７】
インクを塗布する方法としては、インクジェット法をはじめ、ディスペンサー法、ノズルコート法、凹版印刷、凸版印刷等を用いることができる。
【０１２８】
正孔輸送層１０６の形成工程：
正孔輸送層１０６の材料と溶媒とを所定比率で混合して正孔輸送層用のインクを作製し、そのインクを発光層１０５の上に塗布する。
【０１２９】
塗布されたインクは、発光層１０５及びバンク１０３の上を全体的に被覆する。
【０１３０】
正孔輸送層１０６を形成するインクを塗布する方法は、インクジェット法、ディスペンサー法、ノズルコート法、スピンコート法、凹版印刷、凸版印刷等を用いる。
【０１３１】
このように塗布したインクを乾燥させることによって正孔輸送層１０６が形成される。
【０１３２】
正孔注入層１０７の形成工程:
正孔注入層１０７は、酸化モリブデンや酸化タングステン等の金属酸化物材料を、真空蒸着法などで薄膜形成することができる。
【０１３３】
陽極１０８の形成工程：
正孔注入層１０７の表面上に、ＩＴＯ、ＩＺＯ等の材料を、真空蒸着法やスパッタ法で成膜することによって陽極１０８を形成する。
【０１３４】
陽極１０８の表面上に、封止層を形成する場合、ＳｉＮ（窒化シリコン）、ＳｉＯＮ（酸窒化シリコン）等の材料を真空蒸着法で成膜することによって形成できる。
【０１３５】
以上の工程により、基板上に有機ＥＬ素子が形成され、表示パネル１００が完成する。
（ポリマー化合物の製造方法）
上記一般構造式（１）で表されるポリマー化合物の製造方法について説明する。
【０１３６】
下記化１６に示す一般構造式（４）で表わされる化合物と、一般構造式（５）の化合物を溶媒中、縮合触媒および塩基の存在下で縮合し、重合することによって、一般構造式（１）で表されるポリマー化合物を得ることができる。
【０１３７】
【化１６】
2012085982.tif 000012
式（５）において、Ｘは、ヨウ素、臭素、塩素から選ばれるハロゲン原子である。
【０１３８】
反応の温度は、60℃〜180℃で行うことができるが、反応時間及び収率の観点から80℃〜150℃が好ましい。
【０１３９】
ここで重合に用いる溶媒は、特に限定しないが、直鎖及び分岐の（Ｃ１〜Ｃ８）アルコール類、エチレングリコール、エチレングリコールモノメチルエーテル、エチレングリコールモノエチルエーテル、グリセロール、ジメチルエーテル、ジメチルスルホキシド、ジメチルアセトアミド、Ｎ−メチルピロリドン、テトラヒドロフラン、ジオキサン、トルエン、キシレン、ベンゾニトリル等を単独及び混合し用いることが好ましい。特に、エチレングリコール、エチレングリコールモノメチルエーテル、ジメチルエーテル、ジメチルスルホキシド、ジメチルアセトアミド、Ｎ−メチルピロリドン、テトラヒドロフラン、ジオキサンが収率及び反応時間の点で好ましい。
【０１４０】
溶媒の量は、モノマー１molに対し、0.２L〜100Lが好ましい。より好ましくは、１L〜１０Lが収率及び反応速度の点で好ましい。
【０１４１】
縮合触媒は特に限定されないが、パラジウム及びニッケルの化合物が好ましい。たとえば、酢酸パラジウム、パラジウム−活性炭、テトラキス(トリフェニルホスフィン)パラジウム(0)、[1,1'-ビス(ジフェニルホスフィノ)フェロセン]パラジウム(II)ジクロリド、トリス(ジベンジリデンアセトン)ジパラジウム(0)、〔1，3−ビス（ジフェニルフォスフィノ）プロパン〕ジクロロニッケル（II）を、単独または混合し用いることができる。
【０１４２】
触媒の量は、特に限定されないが、モノマー１molに対して0.0001mol〜0.5mol用いることが好ましく、収率、反応速度の点から、0.001mol〜0.1mol用いることがより好ましい。
【０１４３】
さらに反応溶媒中で触媒に付加できる配位子を用いることもできる。配位子としては、1,2-ビス(ジフェニルホスフィノ)エタン、1,3-ビス(ジフェニルホスフィノ)プロパン、1,4-ビス(ジフェニルホスフィノ)ブタン、トリ-tert-ブチルホスフィン、2-(ジ-tert-ブチルホスフィノ)ビフェニル等を用いることができる。配位子の量は、触媒1molに対し、0.1〜10molの範囲が好ましく、より好ましくは、0.5〜５molである。
【０１４４】
反応に用いられるビス（アリールホスフィノイル）アリーレンモノマーの合成方法は特に限定されないが、以下の方法で合成することができる。
【０１４５】
【化１７】
2012085982.tif 000013
反応（１）では、ジリチオアリーレン化合物とアリールクロロアミノホスフィンを反応し、その後、酸性水溶液で加水分解することにより、ビス（アリールホスフィノイル）アリーレンモノマー得る。
【０１４６】
反応（２）では、ジリチオアリーレン化合物とアリールホスフィン酸エステルを反応させビス（アリールホスフィノイル）アリーレンモノマー得る。式中Ｒは、有機リチウム化合物に安定なアルキル基あるいは芳香族残基であれば、特に限定されない。
【０１４７】
反応（３）では、ジリチオアリーレン化合物とジクロロアリールホスフィンを反応させ、その後加水分解することにより、ビス（アリールホスフィノイル）アリーレンモノマーを得る。
【０１４８】
ここで、反応（１）では、反応（３）に比較し、反応点であるクロロ基が１つであるので副反応が起こりにくく、収率の点で好ましい。また、反応（２）で用いるホスフィン酸エステルは、ホスフィンクロライドに比較し活性が低く収率がよくない。よって反応（１）が最も好ましい。
【０１４９】
反応（１）〜（３）の原料であるジリチオ化合物は、公知の方法を用いて合成することができる。例えば、ジハロゲン化合物とブチルリチウム等のリチオ化剤を用いて得ることができる。
【０１５０】
ジリチオ化化合物は、対応するグリニャール試薬と置き換えることもできる。
【０１５１】
（有機ＥＬ素子１１０及びその製造方法による効果）
上記の有機ＥＬ素子１１０においては、電子注入層１０４に、上述した有機ホスフィンオキシド骨格を有するポリマー化合物が含まれている。これらのポリマー化合物は、成膜性に優れ、ホスフィンオキシドに３つのアリール基が結合した構造を持ち、電子受容性を有し、電子注入性に優れており、且つ、非極性溶媒に対して不溶性である。
【０１５２】
すなわち、トリフェニルホスフィンオキシドのような低分子系の有機ホスフィンオキシド化合物は、電子輸送性材料として知られているが、高分子系の有機ホスフィンオキシド化合物においても、有機ホスフィンオキシド骨格が持っている電子輸送性能は、高分子系でも維持される。
【０１５３】
また、有機ホスフィンオキシド化合物は、極性基であるホスフィンオキシド基を有するが、トルエンのような非極性溶媒に対する親和性も有するので、非極性溶媒を含むインクが接触すると溶解しやすいが、同じ有機ホスフィンオキシド化合物でも、ポリマー化合物になると、非極性溶媒に対する溶解性が低くなるため、このポリマー化合物で形成された層は、非極性溶媒を含むインクが接触しても溶解することがない。
【０１５４】
一方、これらのポリマー化合物は、アルコールなどの極性溶媒に対しては溶解性を有するので、湿式法で塗布することによって成膜することができる。また、ポリマー化合物とすることによって、その製膜性も向上する。これは、低分子化合物では、結晶化が起こりやすいために、膜の均一性が低下することがあるのに対して、ポリマー化合物では、結晶化が起こりにくく、均質な膜質が得られやすいためである。
【０１５５】
ここで、高分子化合物は、低分子化合物と比べて、拡散性が低く、一度乾燥すると溶媒に溶解しにくい。従って、有機ホスフィンオキシドを骨格とするポリマー化合物で電子注入層１０４を形成すれば、電子注入層１０４の上に発光層１０５を形成する工程で、非極性溶媒に発光層材料を溶解したインクを湿式法で塗布して発光層１０５を積層形成しても、電子注入層１０４は溶解しにくい。
【０１５６】
よって、電子注入層１０４及びの積層構造を安定的に形成することができるので、発光輝度の均一化、有機ＥＬ素子１１０の長寿命化を図ることができる。
【０１５７】
また、電子注入層１０４が、非極性溶媒に対して不溶性であるので、発光層１０５の材料として、非極性溶媒に溶解可能な種々の高分子系材料を用いることが可能となり、発光層１０５の材料として選択可能な発光材料の範囲が広がる。
【０１５８】
また、上記有機ＥＬ素子１１０は、基板１０１側に陰極１０２を設けたインバーテッド構造であるが、インバーテッド構造では、基板１０１にｎチャネルＴＦＴを形成して、これを陰極１０２に接続し、陽極１０８を共通電極とする画素構造をとることができる。
【０１５９】
そして、ＴＦＴにｎチャネルＴＦＴを適用することによって、有機ＥＬ素子の駆動速度を高めることができる。
【０１６０】
特に、駆動ＴＦＴの半導体層にμｃ−Ｓｉを用いる場合、実質的にｎチャネルＴＦＴしか形成できないが、その場合に上記有機ＥＬ素子１１０のインバーテッド構造を適用すればよい。
【０１６１】
このように、本態様の有機ＥＬ素子１１０によって、有機ＥＬ素子を設計するときの選択幅が広がり、実用的な価値がある。
【０１６２】
[実施例]
〔電子輸送材料の耐溶剤性試験〕
図６（ａ）〜（ｃ）、図７において、構造式（３），（６）で示す実施例にかかるポリマー化合物、並びに、図８において構造式（１１）で示す比較例にかかる低分子化合物について、以下のようにしてトルエンに対する耐久性を調べた。
【０１６３】
これらの化合物は、いずれもホスフィンオキシドに３つのアリール基が結合した骨格を有しているが、実施例にかかる構造式（３），（６）で示す化合物は、ポリマー化合物であるのに対して、構造式（１１）で示す化合物は、低分子系化合物である
なお、実施例にかかる構造式（３）で示すポリマー化合物については、下記の合成方法で製造した重量平均分子量Ｍｗが３３００のものと、重量平均分子量Ｍｗが１００００のものと、重量平均分子量Mwが1821のものについて、各々トルエン耐久性を調べた。
【０１６４】
また、構造式（６）で示すポリマー化合物については、重量平均分子量Ｍｗが４７０３のものについて、各々トルエン耐久性を調べた。
【０１６５】
試験方法：
石英基板の表面上に、各サンプルのポリマー化合物の塗膜を形成した。塗膜形成方法は、大気中において、各化合物の溶液を基板上にスピンコートで塗布し、１００℃で３０分間真空乾燥して形成し、膜厚は約１００ｎｍとした。
【０１６６】
各塗膜を形成した基板について、吸光光度計で波長ごとの吸光度を測定した。その測定結果は、図６〜８において「トルエン塗布前」と表示したスペクトル曲線で示されている。
【０１６７】
次に、各塗膜を形成した基板について、塗膜上にトルエンを０．１５ｍｌ滴下し、５００ｒｐｍで４５秒間スピンコートを行い、１３０℃で３０分間乾燥した。
【０１６８】
そして、各基板について、吸光光度計で波長ごとの吸光度を測定した。その測定結果は、図６〜８において「トルエン塗布後」と表示したスペクトル曲線で示されている。
【０１６９】
構造式（３）で示す実施例にかかるポリマー化合物については、重量平均分子量ＭＷが１００００、３３００、１８２１のものについてそれぞれ測定した。図６（ａ），（ｂ）に示されるように、ＭＷ３３００以上のものについてはトルエン塗布前と塗布後とで吸光スペクトル曲線はほとんど同じであり、図６（ｃ）に示されるようにＭＷ１８２１のものにつてはトルエン塗布後に吸光度が減少しているがトルエン塗布前と同様の波形が見られる。また、図７に示されるように、構造式（６）で示されるポリマ―化合物についてもトルエン塗布前と塗布後とで吸光スペクトル曲線はほとんど同じである。
【０１７０】
また、数値的には、構造式（６）のポリマー化合物では、波長３４０ｎｍにおいて、トルエン塗布前の吸光度及びトルエン塗布後の吸光度が共に０．１５５であった。これは、構造式（３），（６）で示すポリマー化合物の塗膜は、トルエン塗布によって溶解されにくいこと、すなわちトルエンに対する耐久性が高いことを示している。
【０１７１】
一方、図８に示されるように、構造式（１１）で示す比較例にかかる低分子化合物については、トルエン塗布前と塗布後とで吸光スペクトル曲線が変化しており、トルエン塗布後においては、ほとんど吸光は見られない。数値的には、波長３２３ｎｍにおいて、トルエン塗布前の吸光度が０．１６０であったのに対してトルエン塗布後の吸光度は０．００１となった。これは、トルエン塗布によって塗膜がほとんど溶解され、残っていないこと示している。
【０１７２】
以上の試験結果から、構造式（３），（６）で示す実施例にかかるポリマー化合物は、構造式（１１）で示す比較例にかかる低分子化合物に対して、トルエンに対する耐久性に優れることがわかる。
【０１７３】
特に、構造式（３）のポリマー化合物と構造式（１１）の低分子化合物とを比べると、有機ホスフィンオキシド化合物の基本的な構造は同じであるが、構造式（３）のポリマー化合物は、鎖状のポリマーであって、トルエンに対する耐久性が向上している。
【０１７４】
このように、鎖状のポリマーとすることによって、トルエンに対する耐久性が向上するのは、鎖状のポリマーでは、ポリマー分子間の引力が大きくなって分子鎖が絡まって、溶媒分子がその分子鎖の絡まりを解きほぐしにくくなるためと考えられる。そして、この鎖状ポリマーの分子量（重合度）が大きくなるほど、その傾向が大きくなるので、溶媒に溶けにくくなる。
【０１７５】
これらの試験結果に基づいて考察すると、一般にアリール基を有する有機ホスフィンオキシド化合物において、その分子鎖を長くすることによって、トルエンに対する耐久性が大きく向上することが予測される。
【０１７６】
すなわち、構造式（３），（６）で示すポリマー化合物に限らず、一般構造式（１），（２）で示されるポリマー化合物も、ホスフィンオキシドにアリール基が結合した構造を有する点で共通し、且つ鎖状の高分子である点も共通しているので、トルエンに対する耐久性が良好であると考えられる。
【０１７７】
また、アリール基が、フェニル基である場合に限らず、ナフチル基のように多環構造あるいは複素環構造である化合物の場合も同様に、ポリマー化合物とすることによってトルエンに対する耐久性が向上する。
【０１７８】
なお、下記化１８において式（２３）〜（２８）で示される比較例にかかる化合物についても、同様に試験を行ったところ、トルエン塗布前と塗布後とで吸光スペクトル曲線が変化し、トルエン塗布後においてほとんど吸光が見られなかったので、塗膜が溶解されたことがわかった。
【０１７９】
【化１８】
2012085982.tif 000014
以上の考察から、一般に有機ホスフィンオキシド骨格を有する化合物において、ポリマー化合物とすることによって、トルエンに対する耐久性が高まることがわかる。
【０１８０】
なお、ここでは、非極性溶媒としてトルエンで試験を行った結果を示したが、トルエン以外の芳香族系溶媒（ベンゼン、キシレンなど）を用いても、あるいは芳香族系溶媒と飽和炭化水素溶媒との混合溶媒を用いて試験を行っても、同様に、耐久性が向上する結果が得られた。
【０１８１】
また、芳香族系溶媒以外の非極性溶媒だけで試験を行っても、同様の結果（耐久性の向上効果）が認められた。
【０１８２】
なお、一般に、非イオン性でアルコールに可溶な高分子として、ポリビニルピロリドンやポリエチレングリコール等は知られているが、上記のようなアリール基が結合したホスフィンオキシド骨格を有するポリマーは、殆ど知られておられず、本発明者が新しく分子設計することによって得られた化合物である。
【０１８３】
〔有機ホスフィンオキシド骨格を有するポリマー化合物の平均分子量について〕
有機ホスフィンオキシド骨格を有するポリマー化合物において、ポリマー化合物の重量平均分子量Ｍｗは２０００以上であることが好ましい。これは、重量平均分子量Ｍｗが２０００以上であれば非極性溶媒に対して十分な不溶性を持つからである。
【０１８４】
また、ポリマー化合物の重量平均分子量Ｍｗは１００万以下であることが好ましい。これは、このポリマー化合物を湿式法で塗布して電子輸送層１０４を形成する際に、ポリマー化合物を極性溶媒に溶解させて塗布するが、重量平均分子量Ｍｗが大きすぎると、極性溶媒に溶解しにくくなり、湿式法で塗布することが難しくなるためである。
〔有機ホスフィンオキシド骨格を有するポリマー化合物の合成方法〕
構造式（３），（６）で示したポリマー化合物の合成方法について説明する。
【０１８５】
まず、構造式（３）で示したポリマー化合物の一例を、図９を参照しながら説明する。
【０１８６】
１．クロロ(ジエチルアミノ)フェニルホスフィンの合成
Sciffers等の方法に基づいて、クロロ(ジエチルアミノ)フェニルホスフィンを合成した。
【０１８７】
I. Schiffers, T. Rantanen, F. Schmidt, W. Bergmans, L. Zani, and C. Bolm, J. Org. Chem. 1971, 71, 2472
なお、クロロ(ジエチルアミノ)ホスフィンは、水分、酸素により分解するため、クロロ(ジエチルアミノ)ホスフィンの合成での後処理は、アルゴン雰囲気下で操作を行う。
【０１８８】
２．2,7-ビス(フェニルホスフィノイル)-9,9-ジメチルフルオレン（モノマー）の合成
窒素雰囲気下、−８０℃において、2,7-ジブロモ-9,9-ジメチルフルオレン７．０４g (20mmol)のTHF溶液１５０ｍＬに、１．６Mのｎ−ブチルリチウム ヘキサン溶液２７．５ｍＬ(44 mmol)を、３０分間かけて滴下し、−８０℃で２時間撹拌した。これによって、2,7-ジブロモ-9,9-ジメチルフルオレンがリチオ化される。
【０１８９】
この懸濁液に、クロロ(ジエチルアミノ)フェニルホスフィン１０．４ｇ(48mmol)を加え、−８０℃で２０分間攪拌した後、室温で１４時間撹拌した。
【０１９０】
反応液を氷浴で冷却しながら、１２規定塩酸２５ｍＬを加え、室温で７時間反応した。反応終了後、反応液は水１００ｍＬで希釈し重曹で中和した。この溶液をジクロロメタンで抽出し、有機層を硫酸マグネシウムで乾燥後、減圧下で溶媒を取り除いた。
【０１９１】
この2,7-ビス(フェニルホスフィノイル)-9,9-ジメチルフルオレンを合成する工程では、ジハロゲン化アリールをジリチオ化しているため、目的物以外に、副生物としてモノホスフィンオキシドも生じるが、得られた残渣を、カラムクロマトグラフィー(シリカゲル、展開溶媒：ジクロロメタン：メタノール=20：1)で精製することによって、2,7-ビス(フェニルホスフィノイル)-9,9-ジメチルフルオレン３．４７ｇを無色油状物として得た（収率３９％）。
【０１９２】
得られた生成物（モノマー）をＭＳ及びＮＭＲで測定して同定した。
MS (FAB+, 3-ニトロベンジルアルコール) m/z 443 (M+H)
1H NMR (CDCl3, 60 Hz) d 1.51 (s, 6H, CH3)、d 7.56 - 8.04 (m, 16H)、d 8.17 (d, 2H, 1J = 481 Hz, PH)
３． 2,7-ビス(フェニルホスフィノイル)フルオレンと1,4-ジヨードベンゼンとの重合
３−１
（１）  2,7-ビス(フェニルホスフィノイル)フルオレン（モノマー）、ジヨードベンゼン、触媒、配位子、塩基を溶媒に溶かし、所定温度で２０時間加熱攪拌した。
【０１９３】
溶媒、塩基、反応温度の条件については、表１に示すように組み合わせを変えて行った。すなわち、溶媒はＤMA（ジメチルアセトアミド）又はNMP（Ｎメチルピロリドン）を用い、塩基にはＤＩＥＡ（ジイソプロピルエチルアミン）又はＤＭＡP（ジメチルアミノピリジン）を用い、反応温度は１００℃又１５０℃で行った。
【０１９４】
なお、重合を行う際に、脱気，溶媒の脱水を行う方が良好な再現性が得られる。
【０１９５】
仕込み量の一例を以下に示す。
【０１９６】
2,7-Bis(phenylphosphinoyl)-9,9-dimethylfluorene：0.221 g(0.5 mmol)
p-Diiodobenzene                              ：0.165 g(0.5 mmol)
Palladium diacetate                           ：2.3 mg(0.01 mmol)
1,3-Bis(diphenylphosphino)propane            ：8.3 mg(0.02 mmol)
N,N-dimethylaminopyridine                   ：0.916 mL(5.35 mmol)
Dimethyl sulfoxide                            ：2.5 mL(35.2 mmol)
（２）反応終了後、1N 塩酸 ４０mLに注ぎ、ジクロロメタン３０mLで３回抽出した。
【０１９７】
（３）有機層を６Nの塩酸２０mL、水３０mLで３回洗浄した。
【０１９８】
（４）硫酸マグネシウムで乾燥後、減圧下で濃縮した。濃縮後の残渣の重量は表１中に重量Aの欄に示している。
【０１９９】
（５）得られた残渣をジクロロメタン２mLに溶解させ、シクロヘキサン５０mLを撹拌しながらその溶解液を滴下し、再沈した。再沈により得られた重量は、表１中の重量Bの欄に示し、収率は表１中のX欄に示した。
【０２００】
得られた沈殿について、GPCにより分子量を測定した。
【０２０１】
再沈により得られたポリマーを、以下のように精製して素子評価用試料とした。
【０２０２】
（1)ソックスレー抽出器を用いてトルエンで２−４日洗浄した。
【０２０３】
（2)カラムクロマトグラフィー(シリカゲル(関東化学製K-60N))を用いて、まずポリマーのジクロロメタン溶液でカラムクロマトグラフィーに付し、５%メタノール−ジクロロメタン溶液で不純物を洗浄し、メタノールでポリマーを溶出させた。得られたポリマー溶液は、減圧下で溶媒を取り除くか、再び再沈を行って洗浄して精製した。
【０２０４】
得られた素子評価用試料について、ＮＭＲ及びＩＲで測定した。
1H NMR(60 MHz, CDCl3) d1.43(s br, 6H, CH3)、7.27-8.02 (m, 20H, Ar-H)
IR(KBr) u 3402, 2919, 1598, 1438, 1182, 1113, 1002, 692, 554 cm-1
【０２０５】
【表１】
2012085982.tif 000015
＊重量平均分子量Ｍｗ、数平均分子量Ｍｎは、昭和電工製Shodex GPC K-804Lを用いてポリスチレンを基準に算出した。ＧＰＣでは、０．５％トリエチルアミン−クロロホルム溶液を用いて、流量１．０ｍＬ／ｍｉｎとし、波長２５４ｎｍで検出した。
＊収率Ｘは、繰り返し構造あたりの分子量(516)をもとに算出した。
【０２０６】
３−２
上記３−１とは別の条件で、以下のように重合反応を行った。
【０２０７】
2,7-ビス(フェニルホスフィノイル)-9,9-ジメチルフルオレン265 mg(0.6mmol)、1,4-ジヨードベンゼン165mg (0.5mmol)、酢酸パラジウム2.3 mg(0.01mmol)、1,3-(ジフェニルホスフィノイル)プロパン8.2mg (0.02mmol)、ジイソプロピルエチルアミン0.93mLを1-メチル-2-ピロリドン2.5mLに溶解させ、−80℃で脱気を行った。その後、アルゴンを満たした風船を取り付け、100℃で24時間撹拌した。反応終了後、反応液を1N塩酸100mLに溶解させ、ジクロロメタン100mLで３回抽出した。有機層を水100 mLで３回洗浄し、硫酸マグネシウムで乾燥後、減圧下で濃縮した。得られた濃縮物を、THF4mL、ジクロロメタン5 mLに溶解させ、シクロヘキサンに注いだ。得られた沈殿を減圧濾過で回収し、白色固体314 mgを得た。
【０２０８】
この白色固体をGPCで分子量を測定(pSt基準)した結果、Mw 6307、Mn 2681を得た。
【０２０９】
なお、再沈ではシクロヘキサンに対し分散しやすいと考えられるTHFを用いてポリマーを溶解させようと試みたが、化合物が溶解しにくかったためジクロロメタンをさらに加え溶解させた。
【０２１０】
得られた固体のうち、291mgを円筒ろ紙に加え、ソックスレー抽出器を用いてトルエン80mLで15時間還流を行い、抽出を行った。得られたろ液を濃縮し、黄色油状物22 mgを得た。
【０２１１】
この油状物をGPCで分子量を測定(pSt基準)した結果、Mw1821、Mn 858を得た。
【０２１２】
次に、構造式（６）に示すポリマー化合物を合成する方法の一例を、図１０を参照しながら説明する。
【０２１３】
１．5,5'-ビス(フェニルホスフィノイル)-2,2'-ビチオフェンの合成
窒素雰囲気下、−８０℃で、2,2'-ビチオフェン３．００ｇ(18mmol)のＴＨＦ溶液に、１．６Ｍのｎ-ブチルリチウム ヘキサン溶液２５ｍＬ(40mmol)を１０分間かけて加えた。
【０２１４】
−８０℃で３０分間攪拌した後、室温で２時間撹拌した。
【０２１５】
再び−８０℃に冷却し、クロロ(ジエチルアミノ)フェニルホスフィン９．３２ｇ(43.2mmol)を加え、−８０℃で1時間、室温で５．５時間撹拌した。
【０２１６】
この溶液に１２規定塩酸２２．５ｍＬ(270mmol)を加え、室温で１２時間撹拌した。
【０２１７】
水１００ｍＬを加え、重曹を用いて中和後、ジクロロメタンで抽出した。
【０２１８】
有機層を硫酸マグネシウムで乾燥させ、減圧下で溶媒を取り除いた。得られた残渣を、カラムクロマトグラフィー(シリカゲル、展開溶媒：ジクロロメタン：メタノール=100：2)で精製し、5,5'-ビス(フェニルホスフィノイル)-2,2'-ビチオフェン３．２６ｇを黄色油状物として得た(収率４４％)。
【０２１９】
得られた生成物（モノマー）をＭＳ及びＮＭＲで測定して同定した。
MS (FAB+, 3-ニトロベンジルアルコール) m/z 415 (M+H)
1H NMR (CDCl3, 60 Hz) d 4.68 (d, 2H, 1J = 73.4 Hz, PH)、d 7.27 - 8.01 (m, 14H)
２．5,5’-ビス(フェニルホスフィノイル)-2,2’-ビチオフェンと1,4-ジヨードベンゼンの重合
5,5’-ビス(フェニルホスフィノイル)-2,2’-ビチオフェン４１４ｍｇ(1mmol)、1,4-ジヨードベンゼン３３０ｍｇ(1mmol)、酢酸パラジウム４．５ｍｇ(0.02mmol)、1,3-ビスジフェニルホスフィノプロパン１６．５ｍｇ(0.04mmol)及びジメチルアミノピリジン１．３１ｇ(10.7mmol)を、ジメチルアセトアミド５ｍLに溶解させ、１００℃で４日間反応させた。
【０２２０】
反応終了後、1N塩酸に注ぎ、ジクロロメタンで抽出した。
【０２２１】
有機層を硫酸マグネシウムで乾燥させ、溶媒を減圧下で取り除いた。
【０２２２】
得られた残渣をジクロロメタン５ｍＬに溶解させ、シクロヘキサン５０ｍＬに注いで再沈を行った。沈殿をろ取した後、減圧下で乾燥させ、ポリマーを４４６mg得た(回収率９１％)。
【０２２３】
得られたポリマーを、ソックスレー抽出器を用いてトルエンで２日間洗浄した。得られた残渣を、ジクロロメタンに溶解させ、カラムクロマトグラフィー(シリカゲル)に付し、５％メタノール-ジクロロメタン溶液で洗浄し、５０％メタノール-ジクロロメタン溶液で溶出した。得られた溶液の溶媒を減圧下で取り除き、ポリマー２３６ｍｇを得た。
【０２２４】
得られたポリマーについて、重量平均分子量Ｍｗ、数平均分子量Ｍｎの測定、ＮＭＲ測定を行った。
Mw 4703, Mn 1279 (pSt基準)
1H NMR (60MHz, CDCl3) d7.28 - 7.83 (m, 16H)
〔上記合成方法の特徴と効果〕
上記図９，１０に示した合成方法では、モノマーを合成する工程において、クロロ(ジエチルアミノ)フェニルホスフィンを用いて、これをＭ−Ar−M（Arはアリール基、Mは金属）と反応させており、それによって、副反応を抑えながら、目的とするモノマーの合成を行うことができるので、反応効率を上げることができる。
【０２２５】
すなわち、ジクロロフェニルホスフィンのように、Ar−Mと反応する部位が複数存在するホスフィン化合物を用いると、P ―Ar―P―Ar−Pと架橋して、下記化１９に示すように重合しやすい。
【０２２６】
【化１９】
2012085982.tif 000016
これに対して、クロロ(ジエチルアミノ)フェニルホスフィンは、Ar−Mと反応する部位が１つなので、Ｍ−Ar−Mと反応させると、下記化２０に示すように、重合を抑えながらモノマーを合成できる。
【０２２７】
【化２０】
2012085982.tif 000017
以上のように、構造式（３），（６）のポリマー化合物について合成方法を示したが、一般構造式（１），（２）で表わされるポリマー化合物も、これと同様の方法で合成することができる。
【０２２８】
〔有機ＥＬ素子の性能比較〕
実施例１および比較例１〜２にかかる有機ＥＬ素子を作製し、その性能を比較することによって、本発明の有用性を考察する。
【０２２９】
（実施例１）
図５は、実施例１にかかる有機ＥＬ素子の構成を示す断面模式図である。
【０２３０】
基板１０１として松浪ガラス製無アルカリガラスを使用し、この基板１０１の表面上に、以下のように、陰極１０２，電子輸送層１０４，発光層１０５，正孔輸送層１０６，正孔注入層１０７，陽極１０８を順に形成した。
【０２３１】
陰極１０２は、基板１０１の表面上に、ＩＴＯをスパッタ法により膜厚５０ｎｍ成膜し、感光性レジストを用いるフォトリソグラフィ法で、ＩＴＯ膜をエッチングによってパターニングし、感光性レジストを剥離することによって形成した。続いて、中性洗剤と純水を用いて基板洗浄を行った後、ＵＶオゾン洗浄を行った。
【０２３２】
電子注入層１０４は、上記構造式（３）のポリマー化合物に、リチウムアセチルアセテートを１０ｗｔ％で混合し、ｎ―ブタノール、エタノール混合液に溶解した溶液を、スピンコートで塗布し、１３０℃の温度で、窒素中でベークすることによって形成した。スピンコートの回転数は４０００ｒｐｍとした。ベーク後の電子注入層１０４の膜厚は２０ｎｍであった。
【０２３３】
発光層１０５は、発光材料としてメルク社のＳｕｐｅｒ  Ｙｅｌｌｏｗを用い、これを４−メトキシトルエンに溶解した溶液をスピンコート塗布し、１３０℃ベークすることによって形成した。ベーク後の発光層１０５の膜厚は５０ｎｍであった。
【０２３４】
正孔輸送層１０６は、ジフェニルナフチルジアミン（ＮＰＤ、新日鐵化学製）を真空蒸着法により膜厚６０ｎｍで形成した。
【０２３５】
正孔注入層１０７は、酸化モリブデン（ＭoＯx高純度化学製）を膜厚２０ｎｍで真空蒸着法により形成した。最後に、陽極１０８として、アルミニウム（高純度化学製  純度９９．９％）を真空蒸着法により膜厚８０ｎｍで薄膜形成して、実施例１にかかる有機ＥＬ素子を作製した。
【０２３６】
なお、図５には示していないが、作製した有機ＥＬ素子を、水および酸素濃度が５ｐｐｍ以下の窒素ドライボックス中でガラス缶封止して、有機ＥＬ素子を空気中で評価できるようにした。
【０２３７】
（比較例１）
電子輸送層１０４を形成しない点を除いて、上記実施例１と同様に、比較例１にかかる有機ＥＬ素子を作製した。
【０２３８】
（比較例２）
上記実施例１と同様の基板１０１の表面上に、陽極をＩＴＯで形成し、正孔注入層としてＰＥＤＯＴ：ＰＳＳを膜厚７０ｎｍで形成し、その上に実施例１と同様に発光層を積層し、電子注入層として膜厚５ｎｍのバリウム（Ｂａ  Ａｌｄｒｉｃｈ製）を真空蒸着法により形成し、陰極として実施例１と同様のアルミニウムを膜厚８０ｎｍで積層することで、比較例２にかかる有機ＥＬ素子を作製した。
【０２３９】
このようにして作成した有機ＥＬ素子の実施例１と比較例１〜２の有機ＥＬ素子について、以下のように試験を行って性能を評価した。
【０２４０】
陽極と陰極の間に電圧を−３．５Ｖから０．２５Ｖ刻みで１１Ｖまで変化させながら、そのときに陽極と陰極の間に流れる電流と輝度と色度を測定した。また、その測定結果から、発光効率を計算した。
【０２４１】
評価装置は、電圧源、電流計としてＫｅｙｔｈｌｅｙ２４００を用いた。
【０２４２】
輝度計として大塚電子ＭＣ−９４０を用いた。
【０２４３】
印加電圧９Ｖ時の測定結果を表２に示す。
【０２４４】
【表２】
2012085982.tif 000018
表２の結果から、実施例１の有機ＥＬ素子では、輝度、発光効率が良好であるが、比較例１のように電子輸送層１０４がなくなると、うまく発光しないことがわかる。
【０２４５】
また、比較例２のように、正極、ＰＥＤＯＴ：ＰＳＳからなる正孔注入層、発光層という順序で形成する場合、輝度、発光効率は良好であるが、インバーテッド構造ではない。
【０２４６】
＜変形例など＞
上記実施の形態では、有機ホスフィンオキシド骨格を有するポリマー化合物を溶媒に溶解したインクを塗布する湿式法で電子注入層１０４を形成したが、電子注入層１０４を形成する方法は必ずしも湿式法でなくてもよく、有機ホスフィンオキシド骨格を有するポリマー化合物を薄膜形成することによって電子注入層１０４を形成してもよく、その場合も、電子注入層１０４の上に非極性溶媒を用いた湿式で発光層１０５を形成するときに、電子注入層１０４を構成するポリマー化合物が非極性溶媒に溶解することがないので、同様の効果を奏する。
【０２４７】
上記実施の形態では、有機ホスフィンオキシド骨格を有するポリマー化合物で第一の層として電子注入層１０４を形成し、その上に第二の層として発光層１０５を、非極性溶媒に材料を溶解して湿式法で形成したが、有機ホスフィンオキシド骨格を有するポリマー化合物で第一の層として電子注入層１０４を形成した上に、第二の層として、発光層の代わりに電子輸送層あるいは正孔阻止層を、非極性溶媒を用いて湿式法で形成して、その上に発光層を積層してもよい。
【０２４８】
この場合、電子輸送層あるいは正孔阻止層を形成する有機材料を非極性溶媒に溶解したインクを、第一の層の上に塗布して第二の層を形成するが、第一の層を構成する有機ホスフィンオキシド化合物が非極性溶媒に溶解することがないので、同様の効果を奏する。
【０２４９】
正孔阻止層は、電子を輸送する機能を有しながら、正孔を輸送する能力が著しく小さい正孔阻止材料からなり、正孔を阻止することで電子と正孔の再結合確率を向上させる。
【０２５０】
この場合、電子輸送層の材料及び正孔阻止層の材料としては、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。また、オキサジアゾール誘導体におけるオキサジアゾール環の酸素原子を硫黄原子に置換したチアジアゾール誘導体、電子吸引基として知られているキノキサリン環を有するキノキサリン誘導体も、電子輸送材料として用いることができる。また、これらの材料を高分子鎖に導入した高分子材料、あるいはこれらの材料を主鎖とした高分子材料を用いることもできる。
【０２５１】
また、上記実施の形態では、第一の層として電子注入層を形成し、第一の層が電子輸送層であって、第二の層が発光層あるいは正孔阻止層であってもよい。
【０２５２】
この場合、電子注入層の上に、有機ホスフィンオキシド骨格を有するポリマー化合物で第一の層として電子輸送層を形成し、発光層あるいは正孔阻止層を形成する有機材料を非極性溶媒に溶解したインクを、第一の層の上に塗布して第二の層を形成するが、第一の層を構成する有機ホスフィンオキシド骨格を有するポリマー化合物が非極性溶媒に溶解することがないので、同様の効果を奏する。
【０２５３】
上記実施の形態で説明した有機ＥＬ素子は、ボトムミッション型であって、有機ＥＬ素子から光を取り出す方向が、基板側であったが、基板側と反対側から光を取り出すトップエミッション型とすることもできる。あるいは基板側と基板と反対側の両方から光を取り出すようにすることも可能である。
【０２５４】
上記実施の形態では、本発明の有機ＥＬ素子を有機ＥＬ表示装置に適用した例を示したが、本発明にかかる有機ＥＬ素子は、有機ＥＬ照明装置にも適用できる。
【産業上の利用可能性】
【０２５５】
本発明にかかる有機ＥＬ素子は、例えば、携帯電話用やテレビなどのディスプレイ装置に適用でき、発光特性の良好なディスプレイ装置や照明装置を作製するに有用である。
【符号の説明】
【０２５６】
１００    表示パネル
１０１    基板
１０２    陰極
１０３    バンク
１０４    電子注入層
１０５    発光層
１０６    正孔輸送層
１０７    正孔注入層
１０８    陽極
１１０    有機ＥＬ素子
【図１】
2012085982.tif 000025
【図２】
2012085982.tif 000026
【図３】
2012085982.tif 000027
【図４】
2012085982.tif 000028
【図５】
2012085982.tif 000029
【図６】
2012085982.tif 000030
【図７】
2012085982.tif 000031
【図８】
2012085982.tif 000032
【図９】
2012085982.tif 000033
【図１０】
2012085982.tif 000034
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
基板と、陰極と、複数の有機層と、陽極とを備え、前記基板側から、陰極、複数の有機層、陽極の順序で積層されている有機ＥＬ素子の製造方法であって、
有機ホスフィンオキシド骨格を有するポリマー化合物を含む第一の有機層を湿式法で形成する第１工程と、
前記第一の有機層上に、有機材料及びベンゼン環を有する芳香族系の溶媒、及びアルキルまたはアルケンを含む脂肪族系の溶媒からなる群より選ばれる少なくとも１つを含有している溶媒を含む液を用いた湿式法で第二の有機層を積層する第２工程とを備え、
前記ポリマー化合物は、
アルコール系溶媒に可溶で、前記第２工程の溶媒に不溶であって、
一般構造式（１）で表される、
有機ＥＬ素子の製造方法。
【化１】
2012085982.tif 000035
ここで式（１）において、Ａｒ１及びＡｒ２は、相互に同一又は異なっても良い１価の芳香族残基であり、Ａｒ３及びＡｒ４は、相互に同一であっても異なっていてもよい２価の芳香族残基である。ｎは２以上の自然数である。
【請求項２】
前記第一工程において、湿式法で第一の有機層を形成するのに用いる溶液が、
アルコール系溶媒を含有する請求項１に記載の有機ＥＬ素子の製造方法。
【請求項３】
前記第一工程で用いる溶液に、アルカリ金属、アルカリ土類金属、及び希土類金属のうち、少なくとも一種を含む請求項１に記載の有機ＥＬ素子の製造方法。
【請求項４】
前記ポリマー化合物は、重量平均分子量が２０００以上である、
請求項１に記載の有機ＥＬ素子の製造方法。
【請求項５】
前記ポリマー化合物は、下記構造式（２）で表される、
請求項１に記載の有機ＥＬ素子の製造方法。
【化２】
2012085982.tif 000036
ここで式（２）において、ｎは２以上の自然数である。
【請求項６】
前記第２工程における前記湿式法が、インクジェット法である、
請求項１に記載の有機ＥＬ素子の製造方法。
【請求項７】
基板と、陰極と、複数の有機層と、陽極とを備え、前記基板側から、陰極、複数の有機層、陽極の順序で積層されている有機ＥＬ素子であって、
前記複数の有機層は、
有機ホスフィンオキシド骨格を有するポリマー化合物を含む第一の有機層と、
前記第一の有機層の陽極側に有機材料が積層されてなる第二の有機層とを備え、
前記ポリマー化合物は、
アルコール系溶媒に可溶で、ベンゼン環を有する芳香族系の溶媒又はアルキルまたはアルケンを含む脂肪族系の溶媒に不溶であって、
一般構造式（１）で表される、
有機ＥＬ素子。
【化３】
2012085982.tif 000037
ここで式（１）において、Ａｒ１及びＡｒ２は、相互に同一又は異なっても良い１価の芳香族残基であり、Ａｒ３及びＡｒ４は、相互に同一であっても異なっていてもよい２価の芳香族残基である。ｎは２以上の自然数である。
【請求項８】
前記ポリマー化合物は、重量平均分子量が２０００以上である、
請求項７に記載の有機ＥＬ素子。
【請求項９】
前記ポリマー化合物は、
下記構造式（２）で表される、
請求項７に記載の有機ＥＬ素子
【化４】
2012085982.tif 000038
ここで式（２）において、Ａｒ１，Ａｒ２は、相互に同一であっても異なっていてもよい芳香族残基であり、Ｒ１，Ｒ２は、相互に同一であっても異なっていてもよい脂肪族置換基である。ｎは２以上の自然数である。
【請求項１０】
前記第一の有機層は、さらに、アルカリ金属、アルカリ土類金属、及び希土類金属のうち、少なくとも一種を含む、
請求項７に記載の有機ＥＬ素子。
【請求項１１】
前記アルカリ金属、アルカリ土類金属、あるいは希土類金属が、有機金属錯体の形状で前記第一の有機層の中に混合されている、
請求項１０に記載の有機ＥＬ素子。
【請求項１２】
前記第二の有機層は、発光層、電子輸送層及び正孔阻止層のいずれかである、
請求項７に記載の有機ＥＬ素子。
【請求項１３】
有機ＥＬ素子の有機層を形成するポリマー化合物であって、
一般構造式（２）で表されるポリマー化合物。
【化５】
2012085982.tif 000039
ここで、式（２）において、Ａｒ１，Ａｒ２は、相互に同一であっても異なっていてもよい芳香族残基であり、Ｒ１，Ｒ２は、相互に同一であっても異なっていてもよい脂肪族置換基である。ｎは２以上の自然数である。
【請求項１４】
構造式（３）で表される請求項１３に記載のポリマー化合物。
【化６】
2012085982.tif 000040
ここで、式（３）において、ｎは２以上の自然数である。
【請求項１５】
重量平均分子量が２０００以上である、
請求項１３または１４に記載のポリマー化合物。
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【国際調査報告】
2012085982.tif 000041
2012085982.tif 000042
2012085982.tif 000043
2012085982.tif 000044